Brevet FR2624051A1 — publié le 19890609

La présente invention concerne un procédé destiné à raccorder les bords de tissus ou nappes de renforcement caoutchoutés. Ces tissus ou nappes sont couramment employés dans l'industrie du pneumatique, o ils sont à la base de la fabrication des armatures de renforcement, et en particulier de l'armature de carcasse d'un pneumatique radial. Ces tissus sont généralement obtenus par enrobage ou calandrage d'une série d'éléments de renforcement parallèles entre eux, tels que fils ou câbles, au moyen de couches de mélanges de caoutchouc non vulcanisé. Comme connu, un mélange comprend l'élastomère, les charges renforcantes, les agents de vulcanisation et tous les additifs nécessaires pour lui conférer les propriétés requises aussi bien à l'état non vulcanisé qu'à l'état vulcanisé. En vue de la fabrication d'une armature de carcasse, en particulier d'une armature de carcasse à éléments de renforcements radiaux, ces tissus sont découpés sous forme de rectangles, perpendiculairement aux éléments de renforcement. Ces rectangles de tissu doivent alors être assemblés les uns aux autres au moyen d'un joint ou soudure permettant de relier les deux bords du tissu, parallèlement aux éléments de renforcement. Deux types de joint sont couramment employés, que ce soit lors de la préparation de rouleau de tissu ou lors de la confection de l'armature de carcasse sur un noyau cylindrique: le joint dit à recouvrement et le joint dit bout à bout. Comme son nom l'indique, la technique du joint à recouvrement consiste à recouvrir un bord de la nappe par l'autre bord suivant une certaine distance, et à assurer la liaison par application d'une pression. Ce type de soudure est de manière générale plus particulièrement employé lorsque le tissu est renforcé par des fils ou câbles textiles, et présente une grande solidité, due à la grande surface d'adhésion entre les parties de recouvrement. -2 Présentant une double épaisseur de tissu sur une certaine distance circonférentielle, cette soudure par recouvrement n'est pas sans inconvénients. Dans le cas d'une armature de carcasse, le nombre d'éléments de renforcement est multiplié par deux sur la partie méridienne occupée par le joint; sous l'effet de la pression de gonflage, l'allongement des éléments de renforcement du joint est deux fois moindre comparativement à l'allongement de tous les autres éléments de renforcement de l'armature. Il en résulte un manque d'uniformité des parois du pneumatique fabriqué et plus particulièrement des flancs du pneumatique lorsqu'il s'agit d'un pneumatique à armature de carcasse radiale et à armature de sommet. Ce manque d'uniformité est très nuisible à l'aspect extérieur du pneumatique, mais aussi à la régularité du roulage. La soudure bout à bout des bords d'une nappe élimine les inconvénients cités ci-dessus, mais donne lieu à d'autres inconvénients non moins importants. Cette liaison repose exclusivement sur la seule adhésivité de deux infimes portions de mélange non vulcanisé, qui est le mélange d'enrobage des éléments de renforcement, et malgré les coûteuses précautions prises pour réaliser cette jonction, elle est peu robuste et donne parfois naissance à des faiblesses notoires lors de la transformation de l'ébauche cylindrique de l'armature en ébauche toroïdale. Non seulement au niveau de la soudure, l'écart entre les deux câbles des bords du tissu est aléatoire, mais des ruptures du pont de gomme entre lesdits deux câbles se produisent, en particulier dans les zones de plus grand développement circonférentiel. De telles irrégularités conduisent, malgré la mise au rebut des ébauches crues non conformes, à des faiblesses de l'armature de carcasse vis-à-vis de la résistance à la fatigue en roulage, particulièrement au niveau de la partie supérieure des flancs. Un certain nombre de solutions ont été proposées soit pour améliorer les soudures par recouvrement, soit pour améliorer les soudures bout à bout. Le brevet US 4 466 473 décrit un procédé de fabrication d'armature de carcasse radiale qui - 3 - consiste à munir l'un des- bords du tissu utilisé de fentes perpendiculaires à la direction des fils ou câbles de renforcement, ce bord étant ensuite recouvert par l'autre bord pour former le joint par recouvrement. Un tel procédé permet ainsi de fabriquer un pneumatique ne présentant pas d'irrégularités sur les flancs. Le brevet FR 2 389 483 concerne un procédé de fabrication d'une armature de carcasse o les deux bords du tissu sont joints bout à bout sur le tambour cylindrique de confection. L'amélioration de la'tenue de cette soudure est obtenue par son recouvrement au moyen d'une bande de fils de faible résistance à la traction et de faible module d'élasticité enrobés dans un mélange caoutchouteux, ces fils étant orientés perpendiculairement aux éléments de renforcement du tissu utilisé pour la confection de l'armature. Un tel procédé présente l'inconvénient d'introduire dans l'armature de carcasse un tissu caoutchouté supplémentaire de fabrication coûteuse. Le but de l'invention est de réaliser une liaison bout à bout entre les bords d'un tissu, robuste, de prix de revient minime et procurant sur le pneumatique terminé et vulcanisé un aspect extérieur des flancs correct tout en permettant une excellente endurance à la fatigue de l'armature de carcasse. Le procédé pour raccorder bout à bout et parallèlement aux éléments de renforcement, les bords d'un tissu destiné à la fabrication d'une armature de carcasse radiale et formé de fils ou câbles enrobés dans un mélange de caoutchouc, ces fils ou câbles étant parallèles entre eux et distants d'un pas p, est caractérisé en ce que l'on pose le tissu sur un support tel que la distance d séparant les deux fils ou câbles des bords du tissu soit comprise entre 1,5 p et 1,5 t p, t étant le plus petit taux de conformation des armatures de carcasse radiale réalisables à partir dudit tissu, et en ce que, dans l'intervalle ainsi créé, on injecte sous une pression au moins égale à 5 bars un mélange de caoutchouc non vulcanisé, porté à une température d'au moins 70'C et présentant une viscosité Mooney V2 au moins - 4- égale à 1,2 fois la viscosité Mooney Vi du mélange d'enrobage des éléments de renforcement du tissu et un module d'élasticité m2 au moins égale à 1,5 fois le module d'élasticité ml du mélange d'enrobage. La distance d séparant les deux fils ou câbles des bords est mesurée entre les axes de symétrie des deux éléments de renforcement. Il en est de même de la distance p. Le mélange rapporté entre les deux bordures du tissu à raccorder à une cohésion à cru très supérieure à celle du mélange d'enrobage des fils ou câbles du tissu. Cette cohésion à cru est mesurée d'une part par la viscosité Mooney suivant la méthode normalisée ASTM D1646, d'autre part par le module d'élasticité à l'état non vulcanisé à une température, dite ambiante, de 23C et pour un allongement relatif de 500 %. Comme connu, le module d'élasticité se déduit de la courbe, force de traction F imposée à-une. éprouvette de section So en fonction de l'allongement relatifE. Le module est alors égal à F/So.1/6. Il est aussi connu que le taux de conformation d'une armature de carcasse radiale en un point donné de son profil méridien est égal au rapport du rayon R du point considéré dudit profil du pneumatique conformé et vulcanisé sur le rayon Ro du même point sur le profil non conformé, R et Ro étant mesurés par rapport à l'axe de rotation du pneumatique. Dans le cas présent, le taux de conformation T correspond au point d'intersection du profil méridien de l'armature de carcasse avec le plan équatorial, c'est-à-dire le point de rayon R maximum de l'armature de carcasse considérée dans le moule de vulcanisation du pneumatique. Un tissu formé de fils ou câbles enrobés peut être utilisé pour la fabrication d'une seule armature de carcasse. La distance d est alors choisie de manière à être comprise entre 1,5 p et 1,5 Lîp, Z étant le taux de conformation de l'armature de carcasse réalisable à partir dudit tissu de pas p. - 5 - Les armatures de carcassejréalisables à partir du tissu de pas p, renforcent ainsi plusieurs pneumatiques différenciables par leurs dimensions (hauteur sur jante, largeur axiale maximale, rapport de la hauteur sur la largeur) et/ou par leur type (HR, SR, VR) et/ou par la configuration extérieure de leur bande de roulement. Quel que soit le pneumatique, son armature de carcasse présente au niveau des tringles une distance entre câbles qui n'est pas constante circonférentiellement. Au niveau d'une soudure, cette distance d est au moins égale à 1,5 fois la distance séparant les autres câbles. Afin de minimiser les effets de cette différence d'écart entre câbles sur la résistance à la fatigue de l'armature de carcasse, il est avantageux que le mélange de soudure présente à l'état vulcanisé un module d'élasticité supérieur au module du mélange d'enrobage. En conséquence, la présente invention concerne aussi un pneumatique ayant deux flancs réunis par une bande de roulement, une armature de sommet et une armature de carcasse, ancrée à au moins une tringle dans chaque bourrelet et formée d'au moins une nappe de fils ou câbles faisant avec la direction circonférentielle un angle de 90 ', chaque nappe présentant une ou plusieurs soudures bout à bout parallèlement aux éléments de renforcement, caractérisé en ce que les deux fils ou câbles entre lesquels est réalisée une soudure, sont distants d'une distance d, mesurée au niveau des tringles au moins égale à 1,5 fois la distance p séparant les autres fils ou câbles, et en ce que le mélange de caoutchouc, inséré entre les deux fils ou câbles de soudure à un module d'élasticité M2 supérieur au module d'élasticité Mi du mélange d'enrobage des fils ou câbles. Le module d'élasticité à l'état vulcanisé a la même définition que le module à l'état non vulcanisé. Il est mesuré pour un allongement relatif E de 25 - - 6 - De manière préférentielle, le mélange de soudure, ayant une composition chimique différente du mélange d'enrobage, a un module d'élasticité M2 au moins égal à 1,2 fois le module Mi du mélange d'enrobage. L'invention sera décrite en détail en regard du dessin annexé à titre d'exemple nullement limitatif et sur lequel - la figure 1 est une vue en coupe, perpendiculairement aux éléments de renforcement du tissu, de deux bords de tissu caoutchouté raccordés bout à bout conformément à l'invention, - la figure 2 est une vue en coupe longitudinale d'un pneumatique moulé comportant une armature de carcasse obtenue par le procédé de l'invention. Le tissu caoutchouté (1) est formé d'éléments de renforcement (2), qui sont des câbles 184/2 (2 filés de 184 tex) de rayonne, au nombre de 126 câbles par décimètre mesuré perpendiculairement aux câbles. Le pas entre deux câbles est alors égal à 0,79 mm. Ces câbles sont enrobés dans un mélange (3) à base de caoutchouc naturel dont la viscosité Mooney est égal à 60 et dont le module d'élasticité à cru pour un allongement relatif E de 500 est égal à 0,08 MPa. Le tissu (1) est posé sur une table de travail T de façon à ce que les éléments de renforcement extrêmes (21) des deux bords de tissu destinés à être raccordés soient parallèles entre eux et distants de la distance d sensiblement égale à 1,60 mm, ce qui correspond à une valeur voisine de 2 p. Dans l'intervalle (e) est injecté sous une pression de 7 bars et à une température de 80C le mélange de caoutchouc (4) dont la viscosité Mooney est égale à 90 et dont le module d'élasticité pour le même allongement relatif E est égal à 0,19 MPa. L'injection se réalise, comme connu, à l'aide d'une seringue d'injection ou d'une microboudineuse, montée sur un support permettant le déplacement le long de l'intervalle (e). Ce - 7 - support comprend aussi un cylindre ou galet presseur destiné, comme son nom l'indique, à parfaire la régularité de la soudure par rouletage sous pression. Il est entendu que le raccordement des deux bords peut être réalisé sur un noyau cylindrique destiné à mettre en forme une armature de carcasse radiale et autour duquel aura été préalablement disposé une couche de mélange caoutchouteux destinée à former la couche interne du pneumatique. Le pneumatique 155-13 MX, montré sur la figure 2, comprend une bande de roulement (5) munie de rainures (51)/ une armature de sommet (6) formée de deux nappes de câbles métalliques croisés d'une nappe à la suivante et formant avec la direction circonférentielle un angle inférieur à -, une tringle (7) dans chaque bourrelet et une armature de carcasse radiale (11) formée d'une seule nappe de tissu (1). Au niveau des tringles (7), les câbles (2) du tissu (1) sont distants l'un de l'autre d'une valeur p sensiblement égale à 0,79 mm, alors que les câbles (21) de soudure sont distants d'une valeur d sensiblement égale à 1,60 mm. Le taux de conformation de l'armature de carcasse (11) utilisée étant de 1,71, la distance entre deux câbles normaux (2) mesurée au niveau du plan équatorial est alors égale à 1,71 x 0,79 = 1,35 mm et la distance d entre deux câbles de soudure (21) reste pratiquement constante et sensiblement égale à 1,60 mm, étant donné les caractéristiques à cru du mélange de soudure (4) utilisé comparativement aux caractéristiques du mélange d'enrobage (3). Quant au module d'élasticité sous tension du mélange de soudure (4), il est égal à 8,2 MPa et celui du mélange (3) égal à 2,4 MPa. - 8 - REVENDICATIONS 1. Procédé pour raccorder bout à bout et parallèlement aux éléments de renforcement, les bords d'un tissu destiné à la fabrication d'une armature de carcasse radiale et formé de fils ou câbles enrobés dans un mélange de caoutchouc, ces fils ou câbles étant parallèles entre eux et distants d'un pas p, est caractérisé en ce que l'on pose le tissu sur un support tel que la distance d séparant les deux fils ou câbles (21) des bords du tissu (1) soit comprise entre 1,5 p et 1,5 tp, T étant le plus petit taux de conformation des armatures de carcasse radiale (11) réalisables à partir dudit tissu (1), et en ce que dans l'intervalle (e) ainsi créé on injecte sous une pression au moins égale à 5 bars un mélange de caoutchouc (4) non vulcanisé, porté à une température d'au moins 70'C et présentant une viscosité Mooney V2 au moins égale à 1,2 fois la viscosité Mooney Vi du mélange d'enrobage (3) des éléments de renforcement (2) du tissu (1) et un module d'élasticité m2 au moins égale à 1,5 fois le module d'élasticité mi du mélange d'enrobage (3). 2. Pneumatique ayant deux flancs réunis par une bande de roulement, une armature de sommet et une armature de carcasse, ancrée à au moins une tringle dans chaque bourrelet et formée d'au moins une nappe de fils ou câbles faisant avec la direction circonférentielle un angle de 90 ', chaque nappe présentant une ou plusieurs soudures bout à bout parallèlement aux éléments de renforcement, caractérisé en ce que les deux fils ou câbles (21), entre lesquels est réalisée une soudure, sont distants d'une distance, mesurée au niveau des tringles (7) au moins égale à 1,5 fois la distance p séparant les autres fils ou câbles (2), et en ce que le mélange de caoutchouc (4), inséré entre les deux fils ou câbles de soudure (21), a un module d'élasticité M2 supérieur au module d'élasticité Mi du mélange d'enrobage (3) des fils ou câbles.